"aN-メチル-2-ピロリドン、ノルマルプロピルブロマイド、γブチロラクトン、モノエタノールアミン、ジエタノールアミン、及びトリエタノールアミンからなる群より選択される有機溶媒30質量~95質量、b塩基性無機化合物0.5質量~5.0質量、並びにcグリセリン4.5質量~65質量からなることを特徴とする樹脂溶解用溶剤組成物。aN-メチル-2-ピロリドン、ノルマルプロピルブロマイド、γブチロラクトン、モノエタノールアミン、ジエタノールアミン、及びトリエタノールアミンからなる群より選択される有機溶媒30質量部~95質量部、b塩基性無機化合物0.5質量部~5.0質量部、並びにcグリセリン4.5質量部~65質量部の合計100質量部に対して、d炭酸ナトリウム、リン酸水素二カリウム、ケイ酸ナトリウム、及びケイ酸カリウムからなる群より選択される成分析出防止剤0.001質量部~5.0質量部、並びにe水を0.1質量部~20質量部からなることを特徴とする樹脂溶解用溶剤組成物。aの有機溶媒が、N-メチル-2-ピロリドンである、請求項1又は2に記載の樹脂溶解用溶剤組成物。b塩基性無機化合物が、水酸化ナトリウム、水酸化カリウム、水酸化アンモニウム、炭酸水素ナトリウム、リン酸二水素ナトリウム、リン酸ニナトリウム、リン酸三ナトリウム、リン酸二水素カリウム、及びリン酸三カリウムからなる群より選択される、請求項1~3のいずれか1項に記載の樹脂溶解用溶剤組成物。bの塩基性無機化合物が、水酸化カリウムである、請求項4に記載の樹脂溶解用溶剤組成物。dの成分析出防止剤が、炭酸ナトリウム又はリン酸水素二カリウムである、請求項2~5のいずれか1項に記載の樹脂溶解用溶剤組成物。樹脂がCFRPからの樹脂である、請求項1~6のいずれか1項に記載の樹脂溶解用溶剤組成物。金属上の樹脂の洗浄用である、請求項1~6のいずれか1項に記載の樹脂溶解用溶剤組成物。レンズ上の墨の除去用である、請求項1~6のいずれか1項に記載の樹脂溶解用溶剤組成物。樹脂が、エポキシ樹脂である、請求項1~9のいずれか1項に記載の樹脂溶解用溶剤組成物。合成樹脂を含む複合材料又は合成樹脂が付着した固体基材から、合成樹脂を溶解剥離するための方法であって、請求項1~10のいずれか1項記載の溶剤組成物を複合材料または固体基材と接触させる工程を含むことを特徴とする方法。このような事情から、溶解剥離除去が困難であるエポキシ樹脂等の合成樹脂の複合材料又は合成樹脂が付着した固体基材から、合成樹脂を効果的に溶解剥離するための溶剤組成物が望まれたていた。更に、合成樹脂を加熱溶解剥離させる際に、100°C以上の加熱条件下でも容易に適用することができる、高沸点を有し均一系である溶剤組成物が望まれていた。本発明者らは、前記の課題を解決すべく鋭意研究を重ねた結果、aN-メチル-2-ピロリドン、ノルマルプロピルブロマイド、γブチロラクトン、モノエタノールアミン、ジエタノールアミン、及びトリエタノールアミンからなる群より選択される有機溶媒30質量~95質量、b塩基性無機化合物0.5質量~5.0質量、並びにcグリセリン4.5質量~65質量からなることを特徴とする、樹脂溶解用溶剤組成物が、特許文献1及び2に開示された組成物と比較して、CFRPマトリックスとして使用されるエポキシ樹脂、金属上のエポキシ樹脂やレンズ墨塗りに使用されるエポキシ樹脂の溶解剥離に対して、優れた溶解剥離効果を有することを見出し本発明に至った。本発明の合成樹脂溶剤組成物は、従来の合成樹脂溶解剤よりも高い溶解剥離効果を有する。本発明は一般的に洗浄困難とされる重合済みの樹脂を洗浄することができる強力な洗浄用樹脂溶解剤であり、例えば、従来の合成樹脂溶解剤では、溶解剥離が困難であったCFRPマトリックスとして使用されるエポキシ樹脂、金属上のエポキシ樹脂やレンズ墨塗りに使用されるエポキシ樹脂の溶解剥離にも効果があった。本発明の合成樹脂溶解溶剤組成物は、触媒となる無機塩基化合物の溶媒としてグリセリンを採用することにより水溶媒では達成できなかった100°C以上の加熱試験に耐え、かつ均一系の溶液であるため取り扱いが容易である。本発明の合成樹脂溶剤組成物は、安定な単一かつ均一な液相系であるが、コロイドのような分散系ではない。本発明は、aN-メチル-2-ピロリドン、ノルマルプロピルブロマイド、γブチロラクトン、モノエタノールアミン、ジエタノールアミン、及びトリエタノールアミンからなる群より選択される有機溶媒30質量~95質量、b塩基性無機化合物0.5質量~5.0質量、並びにcグリセリン4.5質量~65質量からなることを特徴とする樹脂溶解用溶剤組成物に関する。本発明は、aN-メチル-2-ピロリドン、ノルマルプロピルブロマイド、γブチロラクトン、モノエタノールアミン、ジエタノールアミン、及びトリエタノールアミンからなる群より選択される有機溶媒30質量部~95質量部、b塩基性無機化合物0.5質量部~5.0質量部、並びにcグリセリン4.5質量部~65質量部の合計100質量部に対して、d炭酸ナトリウム、リン酸水素二カリウム、ケイ酸ナトリウム、及びケイ酸カリウムからなる群より選択される成分析出防止剤0.001質量部~5.0質量部、並びにe水を0.1質量部~20質量部からなることを特徴とする樹脂溶解用溶剤組成物に関する。本発明は、aの有機溶媒が、N-メチル-2-ピロリドンである、前記の樹脂溶解用溶剤組成物に関する。本発明は、b塩基性無機化合物が、水酸化ナトリウム、水酸化カリウム、水酸化アンモニウム、炭酸水素ナトリウム、リン酸二水素ナトリウム、リン酸ニナトリウム、リン酸三ナトリウム、リン酸二水素カリウム、及びリン酸三カリウムからなる群より選択される、前記の樹脂溶解用溶剤組成物に関する。本発明は、bの塩基性無機化合物が、水酸化カリウムである、前記の樹脂溶解用溶剤組成物に関する。本発明は、dの成分析出防止剤が、炭酸ナトリウム又はリン酸水素二カリウムである、前記の樹脂溶解用溶剤組成物に関する。本発明は、樹脂がCFRPからの樹脂である、前記の樹脂溶解用溶剤組成物に関する。本発明は、金属上の樹脂の洗浄用である、前記の樹脂溶解用溶剤組成物に関する。本発明は、レンズ上の墨の除去用である、前記の樹脂溶解用溶剤組成物に関する。本発明は、樹脂が、エポキシ樹脂である、前記の樹脂溶解用溶剤組成物に関する。本発明は、合成樹脂を含む複合材料又は合成樹脂が付着した固体基材から、合成樹脂を溶解剥離するための方法であって、前記の溶剤組成物を複合材料または固体基材と接触させる工程を含むことを特徴とする方法に関する。本発明の溶剤組成物は、a有機溶媒30質量~95質量、好ましくは、40質量~90質量、更に好ましくは、50質量~85質量含む。本発明に用いるa有機溶媒としては、N-メチル-2-ピロリドン、ノルマルプロピルブロマイド、γブチロラクトン、モノエタノールアミン、ジエタノールアミン、及びトリエタノールアミンが挙げられ、N-メチル-2-ピロリドンが特に好ましい。これらは単独で使用しても、数種類を混合して使用してもよい。本発明の溶剤組成物は、b塩基性無機化合物0.5質量~5.0質量、好ましくは、1.0質量~4.5質量、更に好ましくは、1.5質量~4.2質量を含む。本発明に用いるb塩基性無機化合物としては、水酸化ナトリウム、水酸化カリウム、水酸化アンモニウム、炭酸水素ナトリウム、リン酸二水素ナトリウム、リン酸ニナトリウム、リン酸三ナトリウム、リン酸二水素カリウム、及びリン酸三カリウムが挙げられ、水酸化カリウムが特に好ましい。これらは単独で使用しても、数種類を混合して使用してもよい。本発明の溶剤組成物は、cグリセリン4.5質量~65質量、好ましくは、10質量~60質量、更に好ましくは、15質量~55質量を含む。グリセリンとして、日本薬局方グリセリンを用いてもよい。本発明において、固体基材上付着した合成樹脂には、硬化性樹脂のほかに、硬化性樹脂に配合される添加剤を含む硬化性樹脂が含まれる。本発明において、合成樹脂としては、エポキシ樹脂が挙げられる。また、合成樹脂に配合される添加剤としては、合成樹脂に通常用いられている添加剤であれば、特に限定されるものではなく、硬化剤、硬化促進剤、充填剤、乳化剤、発泡剤、安定剤、可塑剤、滑剤、難燃剤、難燃助剤、帯電防止剤、着色剤、帯電性付与剤、褶動性改良剤、耐衝撃性改良剤、及び反応希釈剤が挙げられる。エポキシ樹脂としては、ビスフェノールA型エポキシ樹脂、ビスフェノールF型エポキシ樹脂、ビスフェノールAD型エポキシ樹脂、多価アルコールのポリグリシジルエーテル、多塩基酸のポリグリシジルエステル、3,4-エポキシシクロヘキシル-3’,4’-エポキシシクロヘキサンカルボキシレート、ビニルシクロヘキセンジエポキシド、クレゾールノボラック型エポキシ樹脂、及びヒダントイン環を有するエポキシ樹脂が挙げられる。エポキシ樹脂に配合される添加剤としては、硬化剤、硬化促進剤、充填剤、安定剤、可塑剤、滑剤、難燃剤、難燃助剤、帯電防止剤、着色剤、帯電性付与剤、褶動性改良剤、耐衝撃性改良剤、及び反応希釈剤等の添加剤が挙げられる。エポキシ樹脂硬化剤としては、エポキシ樹脂の硬化剤として通常使用されているものであればいずれであってもよく、例えばフェノールノボラック、ビフェノール型ノボラック、及びビスフェノールA型ノボラック等のノボラック、無水フタル酸、無水ピロメリット酸、及び無水ベンゾフェノンテトラカルボン酸等の酸無水物、ジアミノジフェニルメタン、ジアミノジフェニルスルホン、メタフェニレンジアミン、及びヘキサメチレンテトラミン等のアミン類、並びにポリアミドアミン等のアミド樹脂等が挙げられる。硬化促進剤としては、例えば第三級アミン類又は有機リン化合物が挙げられる。本発明において、固体基材上に付着した合成樹脂の硬化物には、合成樹脂の硬化反応が促進することにより硬化する硬化物のほかに、反応希釈剤等の合成樹脂に配合された添加剤が揮発し、粘度が上昇するによって固化した固化物も含まれる。本発明の溶剤組成物を用いて処理される固体基材上として、合成樹脂を取り扱うために用いられる装置、例えば、容器、混合機、成形機、貯蔵タンク、加工機、混合槽、注型機、注入機、コーティング装置及び封入機;並びに、合成樹脂の加工物、例えばエポキシ樹脂の加工物例えば電子部品、配管部品及び自動車部品などが挙げられる。合成樹脂を取り扱うために用いられる装置には、樹脂成分の充填及び混合、硬化成型などの樹脂の加工工程、及び装置の処理を繰り返して使用されるものが含まれる。また、注型器及び容器等は、一般に、原料成分の注入、硬化成型及び処理を繰り返して使用される。合成樹脂の加工物、例えばエポキシ樹脂の加工物は、加工物の成型の際に用いられたエポキシ樹脂以外の素材を再利用する目的で用いられる物が含まれる。具体的には、これらエポキシ樹脂の加工物に不良が発生した場合、エポキシ樹脂以外の素材を、エポキシ樹脂の硬化物から分離して再利用する。このような素材として、例えば、ステンレス等の各種金属部品がある。すなわち、自動車や家庭電化製品、事務用スチール家具等の塗装材料としてエポキシ樹脂塗料が用いられる。本発明の溶剤組成物は、合成樹脂を含む複合材料又は合成樹脂が付着した固体基材上から、該合成樹脂又は付着した合成樹脂を、溶解除去又は剥離除去して、固体基材上を処理するために用いられる。本発明の溶剤組成物は、aN-メチル-2-ピロリドン、ノルマルプロピルブロマイド、γブチロラクトン、モノエタノールアミン、ジエタノールアミン、及びトリエタノールアミンからなる群より選択される有機溶媒30質量~95質量、b塩基性無機化合物0.5質量~5.0質量、並びにcグリセリン4.5質量~65質量からなり、より好ましくは、a有機溶媒40質量~90質量、b塩基性無機化合物1.0質量~4.5質量、並びにcグリセリン10質量~60質量、からなり、更に好ましくは、a有機溶媒50質量~85質量、b塩基性無機化合物1.5質量~4.2質量、並びにcグリセリン15質量~55質量からなることを特徴とする。このような範囲であれば、合成樹脂に対する溶解剥離力も高く、なおかつ、溶剤組成物は均一であり、しいては、固体基材上に対する浸透力が高くなり、処理時間が短くなる点で良好である。本発明の溶剤組成物は、aN-メチル-2-ピロリドン、ノルマルプロピルブロマイド、γブチロラクトン、モノエタノールアミン、ジエタノールアミン、及びトリエタノールアミンからなる群より選択される有機溶媒30質量部~95質量部、b塩基性無機化合物0.5質量部~5.0質量部、並びにcグリセリン4.5質量部~65質量部の合計100質量部に対して、d炭酸ナトリウム、リン酸水素二カリウム、ケイ酸ナトリウム、及びケイ酸カリウムからなる群より選択される成分析出防止剤0.001質量部~5.0質量部、並びにe水を0.1質量部~20質量部、好ましくは、d成分析出防止剤を0.005質量部~4.0質量部、並びにe水を0.5質量部~10質量部を含み、更に好ましくは、d成分析出防止剤を0.007質量部~3.0質量部、並びにe水を0.9質量部~5.0質量部からなることを特徴とする。このような範囲であれば、合成樹脂に対する溶解剥離力も高く、なおかつ、溶剤組成物は均一であり、しいては、固体基材上に対する浸透力が高くなり、処理時間が短くなる点で良好である。本発明の樹脂溶剤組成物は、合成樹脂を含む複合材料、例えばCFRPからのエポキシ樹脂を溶解剥離に用いることができる。すなわち、エポキシバインダーCFRPから、エポキシ樹脂と炭素繊維を乖離するための乖離剤として用いることができる。CFRPからの樹脂を溶解剥離に用いる場合には、好ましくは、a有機溶媒50質量~85質量、b塩基性無機化合物1.5質量~4.2質量、及びcグリセリン15質量~55質量からなる溶剤組成物;又はa有機溶媒50質量部~85質量部、b塩基性無機化合物1.5質量部~4.2質量部、及びcグリセリン15質量部~55質量部の合計100質量部に対して、d炭酸ナトリウム、リン酸水素二カリウム、ケイ酸ナトリウム、及びケイ酸カリウムからなる群より選択される成分析出防止剤0.007質量部~3.0質量部、及びe水を0.9質量部~5.0質量部からなる溶剤組成物である。CFRPの炭素繊維としては、PAN系炭素繊維、ピッチ系炭素繊維が挙げられる。CFRPからの樹脂としては、エポキシ樹脂が挙げられる。本発明の溶剤組成物は、レンズ上の墨の除去に用いることができる。すなわち、墨塗りのレンズから、墨とレンズを乖離するためのするための乖離剤として用いることができる。レンズ上の墨の除去に用いる場合には、好ましくは、a有機溶媒50質量~85質量、b塩基性無機化合物1.5質量~4.2質量、cグリセリン15質量~55質量からなる溶剤組成物である。レンズとしては、ガラスレンズの複合レンズが挙げられる。好ましくはタブレット型、トリプレット型レンズが挙げられる。レンズ上の塗料としては、エポキシ樹脂系の塗料が挙げられる。本発明の溶剤組成物は、原料成分である有機溶媒、グリセリン、及び無機塩基化合物を混合することにより製造することができる。本発明の溶剤組成物は、更に、成分析出防止剤及び水を加えてもよい。本発明の溶剤組成物に用いる原料成分は、市販のものを用いることができる。本発明において、合成樹脂を含む複合材料又は合成樹脂が付着した固体基材を処理する方法は、本発明の溶剤組成物を、前記固体基材と接触させる工程を含む。本発明において、本発明の溶剤組成物を前記固体基材に接触させる工程において、前記固体基材上に付着した合成樹脂は、前記固体基材から溶解除去されるか、又は剥離除去される。本発明において、合成樹脂が付着した前記固体基材上を処理するための方法は、本発明の溶剤組成物を前記固体基材に接触させる工程において、合成樹脂が前記固体基材上から剥離することが好ましい。本発明の溶剤組成物と、前記合成樹脂が付着した固体基材とを接触させるための方法としては、特に制限はなく、本発明の溶剤組成物への前記固体基材の浸漬、溶剤組成物を含浸したウエスまたはスポンジによる前記固体基材上の拭き取りが好ましく、浸漬による方法がより好ましい。本発明において、本発明の溶剤組成物及び固体基材の接触時間に相当する処理時間は、固体基材に付着した合成樹脂を溶解剥離除去できる時間であれば特に制限されない。本発明において処理温度は、20~190°C、好ましくは20~120°Cである。このような温度において、より高温で処理することにより溶解剥離効果を上昇させることができる。以下、本発明を実施例及び比較例により更に詳細に説明するが、本発明はこれら実施例により限定されるものではない。実施例1~3及び比較例1~3実施例1~3及び比較例1~3の溶剤組成物を、表1で示される組成で各成分を混合することにより調製した。グリセリンとして、日本薬局方グリセリンを用いた。試験例1エポキシバインダーCFRPの炭素繊維乖離試験PAN系CFRP織物タイプの板材東邦テナックス株式会社:型番QFU135-7U61Aを、15mm角にカットしたCFRP試験片。ガラスビーカー100mlに、表1の実施例1~3及び比較例1~3の溶剤組成物を40ml及びCFRP試験片を入れた。そして、ガラスビーカーを実験用小型ホットプレート製造元:アズワン株式会社、名称:ECONOMYHOTPLATE,型番:EHP170上において、120°Cで8時間加熱放置した。その後、CFRP試験片を取り出してエポキシ樹脂が剥離除去できているかを目視により判定した。試験例1の結果を表1に示す。○:CFRP試験片が、積層構造を乖離させ、さらに織物小片にまで乖離した。×:CFRP試験片が、積層構造までしか乖離しなかった、または変化が無かった。本発明の好ましい含有量の溶剤組成物である実施例1~3の溶剤組成物を用いた場合は、エポキシバインダーCFPRからのエポキシ樹脂、すなわち合成樹脂を含む複合材料からの合成樹脂に対して優れた溶解剥離効果を示した。実施例1、4、5及び比較例4~7実施例1、4、5及び比較例4~7の溶剤組成物を、表2で示される組成で各成分を混合することにより調製した。試験例2レンズ墨塗りの墨除去試験2-1墨塗りレンズの作製エポキシ樹脂組成物として、キャノン化成社製のGT-7を用いた。レンズはキャノン社製一眼レフレンズを用いた。2-2墨塗りレンズの処理ガラスビーカー100mlに、表2の実施例1、4、5及び比較例4~7の溶剤組成物40ml及びキャノン化成社製GT7が付着した墨塗りレンズを入れた。そして、ガラスビーカーを実験用小型ホットプレートメーカー名:アズワン株式会社、型番EHP170上において、80°Cで1時間加熱放置した。その後、レンズを取り出してエポキシ樹脂が剥離除去できているかを目視により判定した。試験例2の結果を表2に示す。○:墨は完全除去できた。△:墨は一部除去できたが完全除去に至らなかった。×:墨はまったく除去できなかった。本発明の好ましい含有量の溶剤組成物である実施例1~3の溶剤組成物を用いた場合は、レンズ上の墨、すなわち、固体基材上の合成樹脂に対して優れた溶解剥離効果を示した。"